(57)【要約】【課題】  分子マクロクラスター形成の方法の特長を生かし、しかもシラノール基や水酸基を有する固体基板に限られることなく各種の基板上に分子マクロクラスターを簡便、かつ容易に形成することのできる方法を提供し、これを応用発展させる。【解決手段】  固体基板上への分子マクロクラスターの形成方法であって、少くとも次の手順を含むこととする。＜Ａ＞表面に水素結合性の官能基を持たない固体基板に水素結合性の官能基を持つ化合物を吸着させ、表面が水素結合性の官能基で覆われた分子膜を形成し、＜Ｂ＞非水素結合性の溶媒と水素結合性の化合物との溶液を前記分子膜と接触させ、水素結合性の化合物が水素結合で組織化された分子マクロクラスターを形成させる。【選択図】なし【特許請求の範囲】
【請求項１】
固体基板上への分子マクロクラスターの形成方法であって、少くとも次の手順を含むことを特徴とする分子マクロクラスターの形成方法。
＜Ａ＞表面に水素結合性の官能基を持たない固体基板に水素結合性の官能基を持つ化合物を吸着させ、表面が水素結合性の官能基で覆われた分子膜を形成し、
＜Ｂ＞非水素結合性の溶媒と水素結合性の化合物との溶液を前記分子膜と接触させ、水素結合性の化合物が水素結合で組織化された分子マクロクラスターを形成させる。
【請求項２】
手順＜Ａ＞において、表面に水素結合性の官能基を持たない固体基板が金もしくは金薄膜表面を有する固体であって、その表面に吸着される水素結合性の官能基を持つ化合物が次式
ＨＳ−Ｒ−Ｘ
（式中のＲは炭化水素鎖を示し、Ｘは、−ＯＨ、−ＣＯＯＨ、−ＣＯＮＨ2、−ＣＯＮＨＲ0、−ＮＨ2、−ＮＨＲ0を示し、Ｒ0は炭化水素基を示す。）
で表わされる１種以上のものであることを特徴とする請求項１の分子マクロクラスターの形成方法。
【請求項３】
手順＜Ｂ＞において、非水素結合性の溶媒は非極性溶媒または低極性溶媒であって、水素結合性の化合物は、アルコール、カルボン酸、カルボン酸アミド、アミンのうちの１種以上であることを特徴とする請求項１または２の分子マクロクラスターの形成方法。
【請求項４】
請求項１から３のうちのいずれかの方法において、手順＜Ｂ＞での水素結合性の化合物は重合性のモノマーであることを特徴とする分子マクロクラスターの形成方法。
【請求項５】
請求項４の方法により形成した分子マクロクラスターにおいて、重合性モノマーを重合反応させて高分子薄膜を生成させることを特徴とする高分子薄膜の製造方法。
【請求項６】
光重合性のモノマーの分子マクロクラスターに光照射して高分子薄膜を生成させることを特徴とする請求項５の高分子薄膜の製造方法。
【発明の詳細な説明】
【技術分野】
【０００１】
本願発明は、シラノール基や水酸基を有する固体基板に限られることなく、各種固体基板上に水素結合による組織化がなされた分子マクロクラスターを形成する方法とこれを利用した高分子薄膜の製造方法に関するものである。
【背景技術】
【０００２】
従来、薄膜を調製する技術としてスピンキャスト法やLangmuir-Blodgett法などが代表的な方法として知られているが、前者の方法では数十ｎｍのごく薄い薄膜を作るのは難しく、後者では複雑な道具を必要とし、また数十ｎｍの厚みの膜を調製するためには、長時間を必要としている。
【０００３】
一方、本願の発明者らは水素結合で組織化した分子マクロクラスター形成を利用する方法を開発し、これによって従来の問題点を解決し、非極性溶媒から水素結合性の分子を固体基板上に吸着させ数十ｎｍの厚みの薄膜を固体基板上に簡便に調製可能としている。たとえば、発明者らは、シクロヘキサン中でのガラス表面における水素結合性アルコールクラスターの形成（非特許文献１）や、アクリル酸の界面クラスターの形成とその場重合における薄膜の調製（特許文献１）をすでに報告している。
【０００４】
しかしながら、これまでの発明者らの開発とその検討においては、固体基板としては従来は基板としてシラノール基を有するシリカ表面に限られていた。
【非特許文献１】コロイドおよび界面化学討論会講演要旨集、Vol.55, p.355 (2002年）
【特許文献１】特開２０００−１４３７０５号公報
【発明の開示】
【発明が解決しようとする課題】
【０００５】
本願発明は、上記のとおりの背景から、発明者らによって開発された分子マクロクラスター形成の方法の特長を生かし、しかもシラノール基や水酸基を有する固体基板に限られることなく各種の基板上に分子マクロクラスターを簡便、かつ容易に形成することのできる方法と、これを応用発展させることを課題としている。
【課題を解決するための手段】
【０００６】
本願発明は、上記の課題を解決するものとして以下の方法を特徴としている。
【０００７】
第１：固体基板上への分子マクロクラスターの形成方法であって、少くとも次の手順を含むこと。
【０００８】
＜Ａ＞表面に水素結合性の官能基を持たない固体基板に水素結合性の官能基を持つ化合物を吸着させ、表面が水素結合性の官能基で覆われた分子膜を形成し、
＜Ｂ＞非水素結合性の溶媒と水素結合性の化合物との溶液を前記分子膜と接触させ、水素結合性の化合物が水素結合で組織化された分子マクロクラスターを形成させる。
【０００９】
第２：手順＜Ａ＞において、表面に水素結合性の官能基を持たない固体基板が金もしくは金薄膜表面を有する固体であって、その表面に吸着される水素結合性の官能基を持つ化合物が次式
ＨＳ−Ｒ−Ｘ
（式中のＲは炭化水素鎖を示し、Ｘは、−ＯＨ、−ＣＯＯＨ、−ＣＯＮＨ2、−ＣＯＮＨＲ0、−ＮＨ2、−ＮＨＲ0を示し、Ｒ0は炭化水素基を示す。）
で表わされる１種以上のものである。
【００１０】
第３：手順＜Ｂ＞において、非水素結合性の溶媒は非極性溶媒または低極性溶媒であって、水素結合性の化合物は、アルコール、カルボン酸、カルボン酸アミド、アミンのうちの１種以上である。
【００１１】
第４：上記のいずれかの方法において、手順＜Ｂ＞での水素結合性の化合物は重合性のモノマーである。
【００１２】
第５：上記第４の方法により形成した分子マクロクラスターにおいて、重合性モノマーを重合反応させて高分子薄膜を生成させる高分子薄膜の製造方法。
【００１３】
第６：光重合性のモノマーの分子マクロクラスターに光照射して高分子薄膜を生成させる。
【発明の効果】
【００１４】
上記のとおりの本願発明の分子マクロクラスターの形成方法によれば、分子マクロクラスターの形成をシリカ表面以外の各種の基板表面に対して適用することができ、そしてシラノール基以外の官能基である水素結合性の官能基に対象を広げることができる。水素結合性の官能基を有する化合物を表面に吸着させると、表面が水素結合性の官能基で覆われた基板を作製できる。この基板を適当な非水素結合性である溶媒と水素結合性の分子からなる混合溶液に浸漬することで、水素結合性の分子が水素結合で組織化した分子マクロクラスターを基板表面に形成することができる。また、非水素結合性である溶媒と水素結合性の分子からなる混合溶液に水素結合性の官能基で覆われた表面を有する基板を浸漬して、重合により高分子膜を基板表面に固定化することができる。
【発明を実施するための最良の形態】
【００１５】
本願発明の分子クラスターの形成方法においては上記のとおりの手順＜Ａ＞＜Ｂ＞を必須としているが、まず手順＜Ａ＞については、表面に水素結合性の官能基を持たない固体基板は各種であってよく、金属、合金、セラミックス、樹脂、これらの１種以上の複合体の各種であってよい。そしてこれらの固体基板は、水素結合性の官能基を持つ化合物が吸着されるものとして選択される。この場合の吸着では各種の方法、手段が採用されてよい。
【００１６】
また、固体基板は水酸基を持つガラス基板等であってもよく、これら固体基板においては、たとえばシランカップリング剤を用いて適当な水素結合性の官能基を持つ化合物が吸着されるようにする。
【００１７】
たとえば手順＜Ａ＞における代表的な例としては、表面に水素結合性の官能基を持たない固体基板は金もしくは金の薄膜表面を持つ各種の固体であって、その表面に吸着される化合物としては、吸着性のチオール（−ＳＨ）基とともに水素結合性の官能基を持つものが挙げられる。
【００１８】
より具体的には、上記のように一般式
ＨＳ−Ｒ−Ｘ
で示されるものがある。ここでＲは炭化水素鎖であって、鎖状または分岐鎖状の脂肪族炭化水素鎖や、脂環式環あるいは芳香環を含む炭化水素鎖等であってよい。たとえば−（ＣＨ2）n−：ｎ＝５〜１４等のものが例示される。
【００１９】
水素結合性の官能基（Ｘ）としては、−ＯＨ、−ＣＯＯＨ、−ＣＯＳＨ、−ＣＯＮＨ2、−ＣＯＮＨＲ0、−ＮＨ2、−ＮＨＲ0（Ｒ0＝炭化水素基）等の各種のものであってよい。
【００２０】
また、水酸基を持つガラス基板等においては、シランカップリング剤を用い、たとえばカルボン酸やアミド基等を付加することも考慮される。
【００２１】
たとえばこれらを用いることによって、具体的には、たとえば上記化合物の溶液を固体基板と接着させることで、上記の固体基板の表面に、上記の水素結合性の官能基で覆われた分子膜が形成されることになる。
【００２２】
この際の化合物濃度や接触時間、温度等の条件は後述の実施例に沿って適宜としてよく、たとえば室温もしくはその近傍において操作される。
【００２３】
次いで本願発明では、手順＜Ｂ＞によって分子マクロクラスターが上記の分子膜を介して固体基板上に形成されることになる。
【００２４】
この手順＜Ｂ＞においては、発明者らがすでに提案している条件を参照することができる。非水素結合性の溶媒は、たとえば炭化水素系の非極性溶媒あるいは低極性溶媒から選択することができる。水素結合性の化合物は、アルコール、カルボン酸、アミド、アミン等とすることができる。この化合物として重合性のモノマー化合物を用いる場合には、生成された分子マクロクラスターの状態において重合反応させることで高分子薄膜を製造することができる。
【００２５】
たとえば、水素結合性化合物の溶液中での濃度はたとえば１０ｍｏｌ％未満、特に２ｍｏｌ％以下とし、室温もしくはその近傍の温度において分子マクロクラスターを形成する。また、重合反応については、たとえば光照射によることができる。
【００２６】
そこで以下に実施例を示し、さらに詳しく説明する。
【００２７】
もちろん以下の例によって発明が限定されることはない。
【実施例】
【００２８】
実施例１：アルコール−アルコール
水素結合性の官能基の一つである水素基を有する化合物としてＨＳ(ＣＨ2)10ＣＨ2ＯＨ、ＨＳＣＨ2ＣＨ2ＯＨをそれぞれ吸着した金基板と、非水素結合性の官能基であるメチル基を有する化合物としてＨＳ(ＣＨ2)17ＣＨ3を修飾した金基板を作製した。これら３種類の金基板をエタノール／シクロヘキサン混合溶液に浸漬して、各々の濃度で表面プラズモン共鳴がおきる共鳴角を測定した。図１には、ＨＳ（ＣＨ2)10ＣＨ2ＯＨ、ＨＳＣＨ2ＣＨ2ＯＨ、ＨＳ（ＣＨ2)17ＣＨ3で修飾した金基板に対するΔθのエタノール／シクロヘキサン混合溶液中でのエタノール濃度依存性を示した。ここで、Δθは、シクロヘキサンの表面プラズモンの共鳴角とエタノール／シクロヘキサン混合溶液中の表面プラズモンの共鳴角の差である。非水素結合性の官能基であるメチル基で表面が覆われた金基板のΔθの変化量は、２ｍｏｌ％で０．２度であった。これに対し、水素結合性の官能基である水酸基で表面が覆われた金基板のΔθの変化量は０．５５〜０．７度であった。Δθは、エタノールマクロクラスターの厚みと混合溶液の屈折率の違いを反映している。この事から、非水素結合性の官能基であるメチル基で表面が覆われた場合、エタノール濃度２．０ｍｏｌ％での、Δθである０．２度は、殆どエタノールマクロクラスターが形成されていないことに相当する。一方、水素結合性である水酸基で表面が覆われた場合、エタノール濃度２．０ｍｏｌ％での、Δθである０．５５〜０．７度は、表面に形成されたエタノールマクロクラスターの厚みは、６．５〜７．５ｎｍに相当する。以上のことから、水素結合性の官能基のひとつである水酸基で覆われた表面は、分子マクロクラスターを形成することに有効であることが示された。したがって、水素結合性の官能基で覆われた表面に分子マクロクラスターを形成できることが示された。
【００２９】
実施例２：カルボン酸−アルコール
水素結合性の官能基の一つであるカルボキシル基を有する化合物として、ＨＳ（ＣＨ2)10ＣＯＯＨ、ＨＳＣＨ2ＣＯＯＨをそれぞれ修飾した金基板と非水素結合性の官能基であるメチル基を有する化合物であるＨＳ（ＣＨ2)17ＣＨ3で修飾した金基板を作製した。これら３種類の金基板をエタノール／シクロヘキサン混合溶液に浸漬して、各々の濃度で表面プラズモン共鳴がおきる共鳴角を測定した。図２にＨＳ（ＣＨ2)10ＣＯＯＨ、ＨＳＣＨ2ＣＯＯＨ、ＨＳ（ＣＨ2)17ＣＨ3で修飾した金基板に対するΔθのエタノール／シクロヘキサン混合溶液中でのエタノール濃度依存性を示した。ここで、Δθは、シクロヘキサンの表面プラズモンの共鳴角とエタノール／シクロヘキサン混合溶液中の表面プラズモンの共鳴角の差である。非水素結合性の官能基であるメチル基で表面が覆われた金基板のΔθの変化量は、２ｍｏｌ％で０．２度であった。これに対し、水素結合性の官能基であるカルボキシル基で表面が覆われた金基板のΔθの変化量は０．５５〜０．７度であった。Δθは、エタノールマクロクラスターの厚みと混合溶液の屈折率の違いを反映している。この事から、非水素結合性の官能基であるメチル基で修飾した表面の場合、Δθである０．２度は、殆どエタノールマクロクラスターが形成されていないことに相当する。一方、水素結合性の官能基であるカルボキシル基で修飾した表面の場合、Δθである０．５５〜０．７度は、形成されたエタノールマクロクラスターの厚みは、６．５〜７．５ｎｍに相当する。以上のことから、水素結合性の官能基のひとつであるカルボキシル基で覆われた表面は、分子マクロクラスターを形成することに有効であることが示された。したがって、水素結合性の官能基で覆われた表面に分子マクロクラスターを形成できることが示された。
【００３０】
実施例３：高分子膜の調製
水素結合性の官能基の一つであるカルボキシル基を有する化合物として、ＨＳ（ＣＨ2)10ＣＯＯＨで修飾した金基板を用意した。この水素結合性の官能基であるカルボキシル基で表面が覆われた金基板を、アクリル酸濃度が０．１ｍｏｌ％のアクリル酸／シクロヘキサン混合溶液中に浸漬した。この溶液に重合開始剤となるＡＩＢＮを加えた。そして、この金基板が浸漬された混合溶液に光照射すると、光重合により、高分子であるポリアクリル酸が金基板表面に固定化された。図３に、エリプソメーターによって測定された、金基板の表面に固定化されたポリアクリル酸の膜厚の位置依存性を示した。金基板に固定化されたポリアクリル酸の膜厚は、最大値１１．３ｎｍ、最小値８．６ｎｍ、平均値９．６±０．６ｎｍであった。以上の結果より、水素結合性の官能基のひとつであるカルボキシル基で覆われた表面に高分子膜を固定化できることが示された。したがって、水素結合性の官能基で覆われた表面に、高分子膜を固定化できることが示された。
【図面の簡単な説明】
【００３１】
【図１】実施例１におけるΔθのエタノール濃度依存性を示した図である。
【図２】実施例２におけるΔθのエタノール濃度依存性を示した図である。
【図３】実施例３におけるポリアクリル酸薄膜の位置依存性を示した図である。
【図１】
2006312148.tif 000002
【図３】
2006312148.tif 000003
【図２】
2006312148.tif 000004